(57)【要約】【課題】耐熱性に優れ、かつ、フィルムミラーの反り量が小さく、正反射性および集光特性に優れる太陽光集光用反射鏡の提供。【解決手段】フィルムミラーと、フィルムミラーの周縁部を支持する枠形状の支持部材とを有する、太陽光集光用反射鏡であって、  フィルムミラーの膜厚が、０．１０〜０．３０ｍｍであり、  支持部材が、フィルムミラーと接し、かつ、支持部材の開口面に対して水平方向外向きに凸状に湾曲した湾曲面を有し、  湾曲面の曲率半径が８ｍｍ以上である太陽光集光用反射鏡。【選択図】図１
2014163990.tif 000002
【特許請求の範囲】
【請求項１】
フィルムミラーと、前記フィルムミラーの周縁部を支持する枠形状の支持部材とを有する、太陽光集光用反射鏡であって、
前記フィルムミラーの膜厚が、０．１０〜０．３０ｍｍであり、
前記支持部材が、前記フィルムミラーと接し、かつ、前記支持部材の開口面に対して水平方向外向きに凸状に湾曲した湾曲面を有し、
前記湾曲面の曲率半径が８ｍｍ以上である太陽光集光用反射鏡。
【請求項２】
前記フィルムミラーの膜厚と前記支持部材における前記湾曲面の曲率半径との比率（曲率半径／膜厚）が、８０以上である請求項１に記載の太陽光集光用反射鏡。
【請求項３】
前記支持部材における前記湾曲面の曲率半径が、１５ｍｍ以上である請求項１または２に記載の太陽光集光用反射鏡。
【請求項４】
前記支持部材の開口面と垂直な断面において前記フィルムミラーと前記支持部材とが離れる点における前記支持部材の接線と、前記支持部材の開口面とのなす角が、０°以上２０°以下である請求項１〜３のいずれか１項に記載の太陽光集光用反射鏡。
【請求項５】
前記フィルムミラーが、樹脂基材、金属反射層および表面被覆層を有する多角形状のフィルムミラーである請求項１〜４のいずれか１項に記載の太陽光集光用反射鏡。
【請求項６】
前記フィルムミラーの形状が、矩形状である請求項１〜５のいずれか１項に記載の太陽光集光用反射鏡。
【請求項７】
前記フィルムミラーが、第１の表面被覆層、第１の金属反射層、樹脂基材、第２の金属反射層および第２の表面被覆層をこの順に有するフィルムミラーである請求項１〜６のいずれか１項に記載の太陽光集光用反射鏡。
【請求項８】
前記フィルムミラーが、第１の表面被覆層、第１の樹脂基材、金属反射層、第２の樹脂基材および第２の表面被覆層をこの順に有するフィルムミラーである請求項１〜６のいずれか１項に記載の太陽光集光用反射鏡。
【発明の詳細な説明】
【技術分野】
【０００１】
本発明は、太陽光集光用フィルムミラーを用いた太陽光集光用反射鏡に関する。
【背景技術】
【０００２】
太陽光の反射装置には、太陽光による紫外線や熱、風雨、砂塵等に晒されるため、従来、ガラス製ミラーが用いられてきた。
しかしながら、ガラス製ミラーを用いる場合、輸送時に破損する問題や、ミラーを設置する架台に高い強度が要求されるため建設費がかさむといった問題があった。
このような問題を解決するために、近年では、ガラス製ミラーを樹脂製反射シート（フィルムミラー）に置き換えることが提案されている。
【０００３】
例えば、特許文献１には、「Ａｌ，Ａｇ等の反射率の大きい金属薄膜をプラスチックフィルム上に蒸着、スパッタリング、貼付け等で形成した反射フィルムをリング状又はディスク状部材に取付けたことを特徴とする反射鏡。」が記載されており（特許請求の範囲（１）等参照）、リング状部材がフィルムに張力付加および張力付加状態で固定する部材であることが記載されている（第２頁右下欄第１６行〜２０行）。
【先行技術文献】
【特許文献】
【０００４】
【特許文献１】特開平３−２９３３０１号公報
【発明の概要】
【発明が解決しようとする課題】
【０００５】
本発明者は、特許文献１に記載された反射鏡について検討したところ、宇宙用途以外の使用環境によっては、耐熱性（温度サイクル）が劣り、また、フィルムの反り量が大きくなるため、これらに伴う正反射性や集光特性が劣る場合があることを明らかとした。
【０００６】
そこで、本発明は、耐熱性に優れ、かつ、フィルムミラーの反り量が小さく、正反射性および集光特性に優れる太陽光集光用反射鏡を提供することを課題とする。
【課題を解決するための手段】
【０００７】
本発明者は、上記課題を達成すべく鋭意研究した結果、所定の膜厚を有するフィルムミラーと特定の曲率半径の湾曲面を所定の位置に有する支持部材とを具備する太陽光集光用反射鏡が、耐熱性に優れ、かつ、フィルムミラーの反り量が小さく、正反射性および集光特性に優れることを見出し、本発明を完成させた。
すなわち、本発明は、以下の（１）〜（８）を提供する。
【０００８】
（１）  フィルムミラーと、フィルムミラーの周縁部を支持する枠形状の支持部材とを有する、太陽光集光用反射鏡であって、
フィルムミラーの膜厚が、０．１０〜０．３０ｍｍであり、
支持部材が、フィルムミラーと接し、かつ、支持部材の開口面に対して水平方向外向きに凸状に湾曲した湾曲面を有し、
湾曲面の曲率半径が８ｍｍ以上である太陽光集光用反射鏡。
（２）  フィルムミラーの膜厚と支持部材における湾曲面の曲率半径との比率（曲率半径／膜厚）が、８０以上である（１）に記載の太陽光集光用反射鏡。
（３）  支持部材における湾曲面の曲率半径が、１５ｍｍ以上である（１）または（２）に記載の太陽光集光用反射鏡。
（４）  支持部材の開口面と垂直な断面においてフィルムミラーと支持部材とが離れる点における支持部材の接線と、支持部材の開口面とのなす角が、０°以上２０°以下である（１）〜（３）のいずれかに記載の太陽光集光用反射鏡。
（５）  フィルムミラーが、樹脂基材、金属反射層および表面被覆層を有する多角形状のフィルムミラーである（１）〜（４）のいずれかに記載の太陽光集光用反射鏡。
（６）  フィルムミラーの形状が、矩形状である（１）〜（５）のいずれかに記載の太陽光集光用反射鏡。
【０００９】
（７）  フィルムミラーが、第１の表面被覆層、第１の金属反射層、樹脂基材、第２の金属反射層および第２の表面被覆層をこの順に有するフィルムミラーである（１）〜（６）のいずれかに記載の太陽光集光用反射鏡。
（８）  フィルムミラーが、第１の表面被覆層、第１の樹脂基材、金属反射層、第２の樹脂基材および第２の表面被覆層をこの順に有するフィルムミラーである（１）〜（６）のいずれかに記載の太陽光集光用反射鏡。
【発明の効果】
【００１０】
以下に説明するように、本発明によれば、耐熱性に優れ、かつ、フィルムミラーの反り量が小さく、正反射性および集光特性に優れる太陽光集光用反射鏡を提供することができる。
【図面の簡単な説明】
【００１１】
【図１】本発明の太陽光集光用反射鏡の好適な実施態様の一例を作製工程から説明する模式的な斜視図である。
【図２】図１における切断面線Ａ−Ａからみた模式的な端面図である。
【図３】本発明で用いる太陽光集光用フィルムミラーの好適な実施態様（第１態様）の一例を模式的に示す断面図である。
【図４】本発明で用いる太陽光集光用フィルムミラーの好適な実施態様（第１態様）の他の例を模式的に示す断面図である。
【図５】本発明で用いる太陽光集光用フィルムミラーの好適な実施態様（第２態様）の一例を模式的に示す断面図である。
【図６】本発明で用いる太陽光集光用フィルムミラーの好適な実施態様（第２態様）の他の例を模式的に示す断面図である。
【図７】図１における切断面線Ｂ−Ｂからみた模式的な断面図の例である。
【図８】集光特性の評価方法を説明する模式図である。
【発明を実施するための形態】
【００１２】
［太陽光集光用反射鏡]
本発明の太陽光集光用反射鏡（以下、「本発明の反射鏡」と略す。）は、フィルムミラーと、フィルムミラーの周縁部を支持する枠形状の支持部材とを有する、太陽光集光用反射鏡であって、フィルムミラーの膜厚が、０．１０〜０．３０ｍｍであり、支持部材が、フィルムミラーと接し、かつ、支持部材の開口面に対して水平方向外向きに凸状に湾曲した湾曲面を有し、湾曲面の曲率半径が８ｍｍ以上である、太陽光集光用反射鏡である。
ここで、フィルムミラーの「周縁部」とは、支持部材によって支持される（支持部材と接触する）部分をいい、その幅は、支持部材の幅や支持部材に接合させるフィルムミラーの端部の長さによって左右されるため特に限定されないが、例えば、矩形状のフィルムミラーである場合は、フィルムミラーの一辺（長方形である場合は長辺）の長さの１／２〜１／１００程度であるのが好ましい。
また、支持部材の「開口面」とは、枠形状の支持部材で囲まれた開口部分を構成する仮想平面をいう。
更に、「（支持部材の開口面に対して）水平方向外向き」とは、支持部材を構成する枠の外側の向きであることをいう。
【００１３】
このような構成を有する本発明の反射鏡は、耐熱性に優れ、かつ、フィルムミラーの反り量が小さく、正反射性および集光特性が良好となる。
これは、支持部材の湾曲面を利用してフィルムミラーに張力を付与する際に、フィルムミラーの膜厚とフィルムミラーの反力（すなわち反り量の大きさ）との関係が、湾曲面の曲率半径にも依存するという全く新しい知見に基づくものであり、本発明者はそのメカニズムを以下のように推測している。
すなわち、所定の膜厚のフィルムミラーを用いることによって耐熱性（特に（熱）経時による変形の抑制）が良好となり、また、この所定の膜厚のフィルムミラーに対して特定の曲率半径の湾曲面を有する支持部材によって張力を付与することにより、フィルムミラーと支持部材との密着性が向上するとともに、フィルムミラーの反り量が小さくなり、その結果、正反射性および集光特性も良好になったと考えられる。
なお、フィルムミラーの反り量とは、支持部材の開口面とフィルムミラーとが最も離れた部分の距離（μｍ）をいい、本発明の反射鏡においては、このフィルムミラーの反り量を１００μｍ以下に保つことができる。
【００１４】
以下に、本発明の反射鏡について図１および図２を用いて詳述するが、本発明の反射鏡はこれらの図面に特に限定されるものではない。
ここで、図１は、本発明の太陽光集光用反射鏡の好適な実施態様の一例を作製工程から説明する模式的な斜視図である。
また、図２は、図１における切断面線Ａ−Ａからみた模式的な端面図である。
【００１５】
図１および図２に示すように、反射鏡１は、フィルムミラー２と、フィルムミラー２の周縁部を支持する枠状の支持部材３とを有するものである。
また、図２に示すように、支持部材３は、フィルムミラー２と接し、かつ、支持部材３の開口面３ａに対して水平方向外向きに凸状に湾曲した湾曲面３ｂを有する。
なお、図２における符号Ｃは、上述したフィルムミラーの反り量（μｍ）を表し、符号５は、支持部材３の開口面３ａと垂直な断面においてフィルムミラー２と支持部材３とが離れる点（以下、「出射点」ともいう。）を表す。
【００１６】
〔フィルムミラー〕
本発明の反射鏡が有するフィルムミラーは、膜厚が０．１０〜０．３０ｍｍであれば、形状や層構成は特に限定されず、従来公知のフィルムミラーを用いることができる。
【００１７】
＜膜厚＞
フィルムミラーの膜厚は、後述する支持部材により周縁部を支持する際にフィルムミラーの張力の調節が容易となり、また、正反射性がより向上し、耐候性もより良好となる理由から、０．１２〜０．２７ｍｍであるのが好ましく、０．１５〜０．２５ｍｍであるのがより好ましい。
【００１８】
＜形状＞
フィルムミラーの形状は特に限定されず、円形であっても多角形状であってもよいが、後述する支持部材により周縁部を支持する際にフィルムミラーの張力の付与および調節が容易となる理由から、多角形状であるのが好ましく、矩形状（４角形状）であるのがより好ましい。
また、フィルムミラーのサイズはその形状や被着体等に応じて適宜設計できるため特に限定されないが、例えば、矩形状のフィルムミラーのサイズ（縦幅および横幅）は、張力の調節の観点から、縦幅（長辺）は１００〜５０００ｍｍであるのが好ましく、横幅（短辺）は１００〜２０００ｍｍであるのが好ましく、縦幅と横幅の比率（縦／横）は１／１〜１５／１であるのが好ましい。
【００１９】
＜層構成＞
以下に、フィルムミラーの層構成について、図３〜図６を用いて詳述する。
ここで、図３〜図６は、本発明の反射鏡が有するフィルムミラーの好適な実施態様の例を模式的に示す断面図であり、フィルムミラーの層構成はこれらの図面に特に限定されるものではなく、例えば、必要に応じて、各層間にプライマー層や接着層を設けていてもよく、被着体側にバックコート層を設けていてもよい。
【００２０】
＜第１態様：図３および図４＞
上記フィルムミラーの第１態様（片面使用タイプ）として、例えば、図３に示すように、フィルムミラー１０が、被着体（図示せず）側から、樹脂基材１１、金属反射層１２および表面被覆層１３をこの順で有する態様や、図４に示すように、フィルムミラー１０が、被着体（図示せず）側から、金属反射層１２、樹脂基材１１および表面被覆層１３をこの順に有する態様などが挙げられる。
なお、図４に示す態様においては、金属反射層１２の樹脂基材１１と反対側の表面に金属反射層を保護する被覆層を有していてもよい。
【００２１】
＜第２態様：図５および図６＞
上記フィルムミラーの第２態様（両面使用タイプ）として、例えば、図５に示すように、フィルムミラー１００が、被着体（図示せず）側から、第１の表面被覆層１０１、第１の金属反射層１０２、樹脂基材１０３、第２の金属反射層１０４および第２の表面被覆層１０５をこの順に有する態様や、図６に示すように、フィルムミラー１００が、被着体（図示せず）側から、第１の表面被覆層１０１、第１の樹脂基材１０６、金属反射層１０７、第２の樹脂基材１０８および第２の表面被覆層１０５をこの順に有する態様などが挙げられる。
なお、このような第２の態様においては、被着体に対して反射鏡を反転させ、フィルムミラーの両面使用を可能とする観点から、例えば、図１で示すフィルムミラー２の支持部材３と反対側の表面に別の支持部材を設けた反射鏡とすることが好ましい。
【００２２】
（樹脂基材）
樹脂基材（第１の樹脂基材および第２の樹脂基材を含む。以下、同様。）は特に限定されず、その構成材料としては、例えば、ポリエチレン、ポリプロピレンなどのポリオレフィン系樹脂；ポリエチレンテレフタレート、ポリエチレンナフタレートなどのポリエステル系樹脂；ポリカーボネート系樹脂；ポリメチルメタクリレートなどのアクリル系樹脂；ポリアミド系樹脂；ポリイミド系樹脂；ポリ塩化ビニル系樹脂；ポリフェニレンサルファイド系樹脂；ポリエーテルサルフォン系樹脂；ポリエチレンサルファイド系樹脂；ポリフェニレンエーテル系樹脂；スチレン系樹脂；セルロースアセテートなどのセルロース系樹脂；等が挙げられる。なお、第２態様（図６）で用いる第１の樹脂基材および第２の樹脂基材の構成材料は、それぞれ同一材料であっても異なる材料であってもよい。
これらのうち、得られるフィルムミラーの反射率および耐候性の観点から、ポリエステル系樹脂またはアクリル系樹脂が好ましい。
【００２３】
樹脂基材の形状は平面状に限定されず、例えば、凹面状、凸面状などのいずれであってもよい。
樹脂基材の厚みはその形状によっても左右されるため特に限定されないが、樹脂基材が平面状である場合は、通常、２５〜３００μｍであるのが好ましい。
【００２４】
（金属反射層）
金属反射層（第１の金属反射層および第２の金属反射層を含む。以下、同様。）は特に限定されず、その構成材料（金属）としては、例えば、Ａｕ、Ａｇ、Ｃｕ、Ｐｔ、Ｐｄ、Ｉｎ、Ｇａ、Ｓｎ、Ｇｅ、Ｓｂ、Ｐｂ、Ｚｎ、Ｂｉ、Ｆｅ、Ｎｉ、Ｃｏ、Ｍｎ、Ｔｌ、Ｃｒ、Ｖ、Ｒｕ、Ｒｈ、Ｉｒ、Ａｌ等が挙げられる。なお、第２態様（図５）で用いる第１の金属反射層および第２の金属反射層の構成材料は、それぞれ同一材料であっても異なる材料であってもよい。
これらのうち、得られるフィルムミラーの反射率および耐候性の観点から、Ａｇ、Ａｌ、ＮｉまたはＣｕであることが好ましく、Ａｇであることがより好ましい。
また、金属反射層を構成する金属がＡｇである場合、金属反射層中のＡｇの含有量は、金属反射層を構成する全金属に対して、３０ｍｏｌ％以上であることが好ましく、５０ｍｏｌ％以上であることがより好ましく、８０ｍｏｌ％以上であることがさらに好ましく、９５ｍｏｌ％以上であることが特に好ましく、１００ｍｏｌ％であることが最も好ましい。
【００２５】
金属反射層の形状は特に限定されず、樹脂基材の主面の全てを覆う層であっても、一部を覆う層であってもよい。
金属反射層の厚みは特に限定されないが、フィルムミラーの反射率等の観点から、５０〜５００ｎｍが好ましく、７０〜３００ｎｍがより好ましい。
【００２６】
金属反射層の形成方法は特に限定されず、湿式法および乾式法のいずれも採用することができる。
湿式法としては、例えば、いわゆる金属めっき法（無電解めっき、または、電気めっき）として公知の方法が挙げられる。
また、乾式法としては、例えば、真空蒸着法、スパッタ法、イオンプレーティング法などが挙げられる。
本発明においては、金属反射層の形成方法の好適態様として、例えば、（ｉ）樹脂基材にプライマー層を形成し、（ｉｉ）形成したプライマー層にめっき触媒またはその前駆体を付与し、（ｉｉｉ）めっき触媒またはその前駆体が付与されたプライマー層に対してめっきする方法、などが挙げられる。
以下、上記（ｉ）〜（ｉｉｉ）の各工程について詳述する。
【００２７】
（工程（ｉ）：プライマー層形成工程）
工程（ｉ）は、樹脂基材にプライマー層を形成する工程である。
ここでプライマー層は、樹脂基材と金属反射層との間に配置される層であり、両者の密着性を高める層である。
プライマー層は、めっき触媒またはその前駆体と相互作用する官能基および重合性基を有するポリマーを含む層に、加熱処理と光照射処理の少なくとも一方（以下、エネルギー付与ともいう）を施して得られる。
以下では、まず、使用されるポリマーについて詳述し、その後工程（ｉ）の手順について詳述する。
【００２８】
プライマー層に使用されるポリマーには、めっき触媒またはその前駆体と相互作用する官能基（以後、相互作用性基とも称する）および重合性基が含まれる。相互作用性基は、めっき触媒またはその前駆体と相互作用する基であり、金属反射層とプライマー層との密着性を高める役割を果たす。重合性基は、後述する加熱処理と光照射処理の少なくとも一方を施すことにより、架橋反応が進行し、プライマー層の強度を高めると共に、その一部が樹脂基材と反応して樹脂基材とプライマー層との密着性を高める役割を果たす。
【００２９】
重合性基は、エネルギー付与により、ポリマー同士、または、ポリマーと樹脂基材との間で化学結合を形成しうる官能基であればよい。重合性基としては、例えば、ラジカル重合性基、カチオン重合性基などが挙げられる。なかでも、反応性の観点から、ラジカル重合性基が好ましい。
ラジカル重合性基としては、例えば、メタクリロイル基、アクリロイル基、イタコン酸エステル基、クロトン酸エステル基、イソクロトン酸エステル基、マレイン酸エステル基、スチリル基、ビニル基、アクリルアミド基、メタクリルアミド基などが挙げられる。なかでも、メタクリロイル基、アクリロイル基、ビニル基、スチリル基、アクリルアミド基、メタクリルアミド基が好ましく、なかでも、ラジカル重合反応性、合成汎用性の観点から、メタクリロイル基、アクリロイル基、アクリルアミド基、メタクリルアミド基がより好ましく、耐アルカリ性の観点から、アクリルアミド基、メタクリルアミド基が更に好ましい。
【００３０】
相互作用性基は、めっき触媒またはその前駆体と相互作用を形成する基であればその種類は特に制限されず、例えば、アミノ基、アミド基、イミド基、ウレア基、３級のアミノ基、アンモニウム基、アミジノ基、トリアジン環、トリアゾール環、ベンゾトリアゾール基、イミダゾール基、ベンズイミダゾール基、キノリン基、ピリジン基、ピリミジン基、ピラジン基、キナゾリン基、キノキサリン基、プリン基、トリアジン基、ピペリジン基、ピペラジン基、ピロリジン基、ピラゾール基、アニリン基、アルキルアミン構造を含む基、イソシアヌル構造を含む基、ニトロ基、ニトロソ基、アゾ基、ジアゾ基、アジド基、シアノ基、シアネート基（Ｒ−Ｏ−ＣＮ）などの含窒素官能基；エーテル基、水酸基、フェノール性水酸基、カルボキシル基、カーボネート基、カルボニル基、エステル基、Ｎ−オキシド構造を含む基、Ｓ−オキシド構造を含む基、Ｎ−ヒドロキシ構造を含む基などの含酸素官能基；チオフェン基、チオール基、チオウレア基、チオシアヌール酸基、ベンズチアゾール基、メルカプトトリアジン基、チオエーテル基、チオキシ基、スルホキシド基、スルホン基、サルファイト基、スルホキシイミン構造を含む基、スルホン酸塩構造を含む基、スルホン酸基、スルホン酸エステル構造を含む基などの含硫黄官能基；ホスフェート基、ホスフォロアミド基、ホスフィン基、リン酸エステル構造を含む基などの含リン官能基；塩素、臭素などのハロゲン原子を含む基などが挙げられ、塩構造をとりうる官能基においてはそれらの塩も使用することができる。
なかでも、極性が高く、金属への吸着能が高いことから、カルボキシル基、スルホン酸基、リン酸基、およびボロン酸基などのイオン性極性基や、エーテル基またはシアノ基などの非解離性官能基がより好ましい。
【００３１】
ポリマー合成の容易性、および、樹脂基材と金属反射層との密着性の観点から、ポリマー中には下記式（１）で表されるユニット（繰り返し単位）、および、下記式（２）で表されるユニットが含まれることが好ましい。
【００３２】
【化１】
2014163990.tif 000003
【００３３】
式（１）中、Ｒ10は、水素原子またはアルキル基（例えば、メチル基、エチル基など）を表す。
式（１）中、Ｌ2は、単結合または２価の連結基を表す。２価の連結基としては、置換若しくは無置換の２価の脂肪族炭化水素基（好ましくは炭素数１〜８。例えば、メチレン基、エチレン基、プロピレン基などのアルキレン基）、置換若しくは無置換の２価の芳香族炭化水素基（好ましくは炭素数６〜１２。例えば、フェニレン基）、−Ｏ−、−Ｓ−、−ＳＯ2−、−Ｎ(Ｒ)−（Ｒ：アルキル基）、−ＣＯ−、−ＮＨ−、−ＣＯＯ−、−ＣＯＮＨ−、またはこれらを組み合わせた基（例えば、アルキレンオキシ基、アルキレンオキシカルボニル基、アルキレンカルボニルオキシ基など）などが挙げられる。
式（１）中、Ｒ11は、相互作用性基を表す。相互作用性基の定義、具体例および好適な態様は、上述のとおりである。
なお、ポリマー中においては、Ｒ11で表される相互作用性基の種類が異なる２種以上の式（１）で表されるユニットが含まれていてもよい。例えば、Ｒ11がイオン性極性基である式（１）で表されるユニットと、Ｒ11が非解離性官能基である式（１）で表されるユニットとが、ポリマー中に含まれていてもよい。
【００３４】
式（２）中、Ｒ12〜Ｒ15は、それぞれ独立して、水素原子、または置換若しくは無置換のアルキル基を表す。
Ｒ12〜Ｒ15が、置換または無置換のアルキル基である場合、炭素数１〜６のアルキル基が好ましく、炭素数１〜４のアルキル基がより好ましい。より具体的には、無置換のアルキル基としては、メチル基、エチル基、プロピル基、ブチル基が挙げられ、また、置換アルキル基としては、メトキシ基、ヒドロキシ基、ハロゲン原子（例えば、塩素原子、臭素原子、フッ素原子）などで置換された、メチル基、エチル基、プロピル基、ブチル基が挙げられる。
【００３５】
なお、Ｒ12としては、水素原子、メチル基、または、ヒドロキシ基若しくは臭素原子で置換されたメチル基が好ましい。Ｒ13としては、水素原子、メチル基、または、ヒドロキシ基若しくは臭素原子で置換されたメチル基が好ましい。Ｒ14としては、水素原子が好ましい。Ｒ15としては、水素原子が好ましい。
【００３６】
式（２）中、Ｌ3は、単結合または２価の連結基を表す。２価の連結基の具体例および好適な態様は、上記式（１）中のＬ2と同じである。
【００３７】
ポリマーの最好適範囲としては、下記式（Ａ）で表されるユニットと、下記式（Ｂ）で表されるユニットと、下記式（Ｃ）で表されるユニットとを含む共重合体、下記式（Ａ）で表されるユニットと下記式（Ｂ）で表されるユニットとを含む共重合体、下記式（Ａ）で表されるユニットと下記式（Ｃ）で表されるユニットとを含む共重合体、などが挙げられる。
【００３８】
【化２】
2014163990.tif 000004
【００３９】
上記式（Ａ）〜（Ｃ）中、Ｒ21〜Ｒ26は、それぞれ独立して、水素原子、または、炭素数１〜４の置換若しくは無置換のアルキル基を表す。Ｘ、Ｙ、Ｚ、およびＵは、それぞれ独立して、単結合または２価の連結基を表す。Ｌ4、Ｌ5、およびＬ6は、それぞれ独立して、単結合または２価の連結基を表す。Ｗは、非解離性官能基からなる相互作用性基を表す。Ｖは、イオン性極性基からなる相互作用性基を表す。２価の連結基の具体例および好適な態様は、上記式（１）中のＬ2と同じである。
式（Ａ）で表されるユニットにおいて、ＹおよびＺは、それぞれ独立に、エステル基、アミド基、フェニレン基（−Ｃ6Ｈ4−）が好ましい。Ｌ4は、炭素数１〜１０の置換または無置換の２価の有機基（特に、炭化水素基）であることが好ましい。
式（Ｂ）で表されるユニットにおいて、Ｗは、シアノ基またはエーテル基であることが好ましい。また、ＸおよびＬ5は、いずれも単結合であることが好ましい。
式（Ｃ）で表されるユニットにおいて、Ｖはカルボン酸基であることが好ましく、また、Ｖがカルボン酸基であり、且つ、Ｌ6がＶと連結する部分において４員〜８員の環構造を含む態様が好ましく、更に、Ｖがカルボン酸基であり、且つ、Ｌ6の鎖長が６原子〜１８原子である態様も好ましい。さらに、式（Ｃ）で表されるユニットにおいて、Ｖがカルボン酸基であり、且つ、ＵおよびＬ6が単結合であることも好ましい態様の１つである。なかでも、Ｖがカルボン酸基であり、且つ、ＵおよびＬ6のいずれも単結合である態様が最も好ましい。
【００４０】
式（Ａ）〜式（Ｃ）で表されるユニットの含有量は、以下の範囲が好ましい。
すなわち、式（Ａ）で表されるユニットと式（Ｂ）で表されるユニットと式（Ｃ）で表されるユニットとを含む共重合体の場合には、式（Ａ）で表されるユニット：式（Ｂ）で表されるユニット：式（Ｃ）で表されるユニット＝５〜５０ｍｏｌ％：５〜４０ｍｏｌ％：２０〜７０ｍｏｌ％であることが好ましく、１０〜４０ｍｏｌ％：１０〜３５ｍｏｌ％：２０〜６０ｍｏｌ％であることがより好ましい。
また、式（Ａ）で表されるユニットと式（Ｂ）で表されるユニットとを含む共重合体の場合には、式（Ａ）で表されるユニット：式（Ｂ）で表されるユニット＝５〜５０ｍｏｌ％：５０〜９５ｍｏｌ％であることが好ましく、１０〜４０ｍｏｌ％：６０〜９０ｍｏｌ％であることがより好ましい。
さらに、式（Ａ）で表されるユニットと式（Ｃ）で表されるユニットとを含む共重合体の場合は、式（Ａ）で表されるユニット：式（Ｃ）で表されるユニット＝５〜５０ｍｏｌ％：５０〜９５ｍｏｌ％であることが好ましく、１０〜４０ｍｏｌ％：６０〜９０ｍｏｌ％であることがより好ましい。
この範囲にて、加熱処理または光照射処理によるポリマーの重合性の向上、プライマー層の抵抗値の低下、また耐湿密着力の向上などが達成される。
【００４１】
上記ポリマーを含む層の形成方法は特に制限されず、公知の方法を採用できる。例えば、上記ポリマーを含む層形成用組成物を樹脂基材上に塗布して、必要に応じて乾燥処理を施して層を形成する方法が挙げられる。
【００４２】
上記ポリマーを含む層には、加熱処理と光照射処理の少なくとも一方が施される。上記ポリマーを含む層に実施される処理は、加熱処理および光照射処理の一方のみが実施されても、両者が実施されてもよい。また、両者の処理を実施する場合、別々の工程で実施してもよいし、同時に実施してもよい。
これらの処理を実施することにより、重合性基が活性化され、重合性基間および重合性基と樹脂基材との間で反応が進行し、樹脂基材上に密着したプライマー層が形成される。
【００４３】
加熱処理の条件は使用されるポリマーの種類に応じて最適な条件が選択されるが、なかでもプライマー層の架橋密度が高まり、フィルムミラーの耐侯性およびフレキシブル性が高まる点で、６０〜１５０℃（好ましくは、８０〜１２０℃）で０．１〜３時間（好ましくは、０．５〜２時間）処理することが好ましい。
光照射処理の条件は使用されるポリマーの種類に応じて最適な条件が選択されるが、なかでもプライマー層の架橋密度が高まり、フィルムミラーの耐侯性およびフレキシブル性がより高まる点で、露光量は１０〜８０００ｍＪ／ｃｍ2が好ましく、１００〜３０００ｍＪ／ｃｍ2がより好ましい。露光波長は２００〜３００ｎｍが好ましい。
なお、露光に使用される光源は特に制限されず、例えば、水銀灯、メタルハライドランプ、キセノンランプ、ケミカルランプ、カーボンアーク灯等がある。放射線としては、電子線、Ｘ線、イオンビーム、遠赤外線などがある。
【００４４】
なお、加熱処理または光照射処理後に、適宜、加熱処理または光照射処理後の組成物から未反応のポリマーを除去してもよい。除去方法としては、溶媒を使用する方法が挙げられ、例えば、ポリマーを溶解する溶剤や、アルカリ可溶性のポリマーの場合はアルカリ系現像液（炭酸ナトリウム、炭酸水素ナトリウム、アンモニア水、水酸化ナトリウム水溶液）などで除去することができる。
【００４５】
プライマー層の厚みは特に制限されないが、フィルムミラーの耐侯性およびフレキシブル性が優れる点で、０．０５〜１０μｍが好ましく、０．３〜５μｍがより好ましい。
【００４６】
（工程（ｉｉ）：触媒付与工程）
触媒付与工程は、プライマー層にめっき触媒またはその前駆体を付与する工程である。本工程においては、めっき触媒またはその前駆体が、プライマー層中の相互作用性基に吸着する。例えば、めっき触媒前駆体として金属イオンを使用した場合は、金属イオンがプライマー層に吸着する。
めっき触媒またはその前駆体としては、後述する「工程（ｉｉｉ）：めっき工程」における、めっきの触媒や電極として機能するものが挙げられる。そのため、めっき触媒またはその前駆体は、めっき工程におけるめっきの種類により決定される。
以下に、使用されるめっき触媒（例えば、無電解めっき触媒）またはその前駆体について詳述する。
【００４７】
無電解めっき触媒としては、無電解めっき時の活性核となり得るものが好ましい。例えば、自己触媒還元反応の触媒能を有する金属（Ｎｉよりイオン化傾向の低い無電解めっきできる金属として知られるもの）などが挙げられ、具体的には、Ｐｄ、Ａｇ、Ｃｕ、Ｎｉ、Ａｌ、Ｆｅ、Ｃｏなどが挙げられる。なかでも、触媒能の高さから、ＰｄまたはＡｇが好ましい。
【００４８】
無電解めっき触媒前駆体としては、化学反応により無電解めっき触媒となり得るものが好ましい。例えば、上記無電解めっき触媒として挙げた金属の金属イオンが用いられる。無電解めっき触媒前駆体である金属イオンは、還元反応により無電解めっき触媒である０価金属になる。無電解めっき触媒前駆体である金属イオンをプライマー層へ付与した後、無電解めっき浴への浸漬前に、別途還元反応により０価金属に変化させて無電解めっき触媒としてもよいし、無電解めっき触媒前駆体のまま無電解めっき浴に浸漬し、無電解めっき浴中の還元剤により金属（無電解めっき触媒）に変化させてもよい。
無電解めっき触媒前駆体である金属イオンは、金属塩を用いてプライマー層に付与されることが好ましい。使用される金属塩としては、適切な溶媒に溶解して金属イオンと塩基（陰イオン）とに解離されるものであれば特に制限はなく、Ｍ(ＮＯ3)n、ＭＣｌn、Ｍ2／n（ＳＯ4）、Ｍ3／n(ＰＯ4)Ｐｄ(ＯＡｃ)n（Ｍは、ｎ価の金属原子を表す）などが挙げられる。金属イオンとしては、上記の金属塩が解離したものを好適に用いることができる。具体例としては、Ａｇイオン、Ｃｕイオン、Ａｌイオン、Ｎｉイオン、Ｃｏイオン、Ｆｅイオン、Ｐｄイオンが挙げられる。なかでも、多座配位可能なものが好ましく、特に、配位可能な官能基の種類数および触媒能の点で、Ａｇイオン、Ｃｕイオン、Ｐｄイオンが好ましい。
【００４９】
なお、無電解めっき触媒前駆体をめっき工程の前に還元させる場合、触媒活性化液（還元液）を準備し、無電解めっき前の別工程として行うことも可能である。触媒活性化液は、無電解めっき触媒前駆体（主に金属イオン）を０価金属に還元できる還元剤と還元剤を活性化するためのｐＨ調整剤が含有される場合が多い。
液全体に対する還元剤の濃度は、０．１〜１０質量％が好ましい。
還元剤としては、水素化ホウ素ナトリウム、ジメチルアミンボランのようなホウ素系還元剤、ホルムアルデヒド、次亜リン酸などの還元剤を使用することが可能である。
特に、ホルムアルデヒドを含有するアルカリ水溶液で還元することが好ましい。
【００５０】
なお、めっき触媒として、無電解めっきを行わず直接電気めっきを行うために用いられる触媒を使用してもよい。このような触媒としては、例えば、０価金属が挙げられ、より具体的には、Ｐｄ、Ａｇ、Ｃｕ、Ｎｉ、Ａｌ、Ｆｅ、Ｃｏなどが挙げられる。なかでも、多座配位可能なものが好ましく、特に、相互作用性基に対する吸着（付着）性、触媒能の高さから、Ｐｄ、Ａｇ、Ｃｕが好ましい。
【００５１】
めっき触媒またはその前駆体をプライマー層に付与する方法としては、これらを含む溶液（例えば、金属を適当な分散媒に分散した分散液、または、金属塩を適切な溶媒で溶解し、解離した金属イオンを含む溶液）を調製し、その分散液若しくは溶液をプライマー層上に塗布するか、または、その分散液若しくは溶液中にプライマー層が形成された樹脂基材を浸漬すればよい。
【００５２】
（工程（ｉｉｉ）：めっき工程）
めっき工程は、めっき触媒またはその前駆体が付与されたプライマー層に対し、めっき処理を施すことで、金属反射層を形成する工程である。
本工程において行われるめっきの種類は、無電解めっき、電気めっきが挙げられ、上記触媒付与工程でプライマー層に付与されためっき触媒またはその前駆体の機能によって、適宜選択することができる。つまり、本工程では、めっき触媒またはその前駆体が付与されたプライマー層に対し、電気めっきを行ってもよいし、無電解めっきを行ってもよい。
以下、本工程において好適に行われるめっき処理について説明する。
【００５３】
無電解めっきとは、めっきとして析出させたい金属イオンを溶かした溶液を用いて、化学反応によって金属を析出させる操作のことをいう。
無電解めっきは、例えば、無電解めっき触媒が付与されたプライマー層を備える樹脂基材を、水洗して余分な無電解めっき触媒（金属）を除去した後、無電解めっき浴に浸漬して行う。使用される無電解めっき浴としては、公知の無電解めっき浴を使用することができる。
また、無電解めっき触媒前駆体が付与されたプライマー層を備える樹脂基材を、無電解めっき触媒前駆体がプライマー層に吸着または含浸した状態で無電解めっき浴に浸漬する場合には、基板を洗浄して余分な前駆体（金属塩など）を除去した後、無電解めっき浴中へ浸漬することが好ましい。この場合には、無電解めっき浴中において、めっき触媒前駆体の還元とこれに引き続き無電解めっきが行われる。ここで使用される無電解めっき浴としても、上記同様、公知の無電解めっき浴を使用することができる。
【００５４】
本工程おいては、付与されためっき触媒またはその前駆体が電極としての機能を有する場合、めっき触媒またはその前駆体が付与されたプライマー層に対して、電気めっきを行うことができる。
本発明における電気めっきの方法としては、従来公知の方法を用いることができる。なお、本工程の電気めっきに用いられる金属としては、銅、クロム、鉛、ニッケル、金、銀、すず、亜鉛などが挙げられ、得られるフィルムミラーの反射率がより向上する理由から、銀が好ましい。
また、上述の無電解めっきの後、形成されためっき膜を電極とし、さらに、電気めっきを行ってもよい。
なお、めっきに用いる銀化合物としては、硝酸銀、酢酸銀、硫酸銀、炭酸銀、メタンスルホン酸銀、アンモニア銀、シアン化銀、チオシアン酸銀、塩化銀、臭化銀、クロム酸銀、クロラニル酸銀、サリチル酸銀、ジエチルジチオカルバミン酸銀、ジエチルジチオカルバミド酸銀、ｐ−トルエンスルホン酸銀が挙げられる。なかでも、得られるフィルムミラーの反射率がより向上する理由から、メタンスルホン酸銀が好ましい。
【００５５】
（表面被覆層）
表面被覆層（第１の表面被覆層および第２の表面被覆層を含む。以下、同様。）は特に限定されず、その構成材料としては、光を透過する透明性を有していればよい。例えば、樹脂、ガラス、セラミックなどが挙げられ、なかでも、フレキシブル性に優れる点で樹脂が好ましい。
樹脂としては、例えば、ウレタン（メタ）アクリレート樹脂、ポリエステル（メタ）アクリレート樹脂、シリコーン（メタ）アクリレート樹脂、エポキシ（メタ）アクリレート樹脂などの光硬化性樹脂；フェノール樹脂、ユリア樹脂（尿素樹脂）、フェノキシ樹脂、シリコーン樹脂、ポリイミド樹脂、ジアリルフタレート樹脂、フラン樹脂、ビスマレイミド樹脂、シアネート樹脂などの熱硬化性樹脂；フェノキシ樹脂、ポリエーテルスルフォン、ポリスルフォン、ポリフェニレンスルフォンなどの熱可塑性樹脂；等が挙げられる。なお、第２態様で用いる第１の表面被覆層および第２の表面被覆層の構成材料は、それぞれ同一材料であっても異なる材料であってもよい。
【００５６】
表面被覆層の厚みは特に限定されないが、フィルムミラーの耐侯性およびフレキシブル性がより優れる点で、１０〜２００μｍが好ましく、２５〜１００μｍがより好ましい。
【００５７】
表面被覆層の形成方法は特に限定されないが、例えば、所定の樹脂基板を金属反射層上に貼り合わせる方法や、上述した光硬化性樹脂や熱硬化性樹脂を含有する硬化性組成物を金属反射層上に塗布した後、紫外線照射による光硬化や加熱による加熱硬化する方法等が挙げられる。
【００５８】
（プライマー層）
任意のプライマー層の構成材料は、各層間の密着性を向上させることができる材料であれば特に限定されず、その具体例としては、ポリエステル樹脂、ウレタン樹脂、アクリル樹脂、ウレタンアクリル樹脂、ポリアミド樹脂、シクロオレフィンポリマー樹脂等の樹脂材料が挙げられる。
また、プライマー層の厚さは特に限定されず、０．１〜５０μｍであるのが好ましく、１〜３０μｍであるのがより好ましい。
また、プライマー層の形成方法は特に限定されず、例えば、ウレタンアクリル樹脂をプライマー層とする場合は、ウレタンアクリレート（例えば、ダイセル・サイテック社製のＥＢＥＣＲＹＬ８４０２など）と光重合開始剤（例えば、チバスペシャリティケミカルズ製のイルガキュア１８４など）との混合溶液を樹脂基材の表面に塗布した後、紫外線照射により光硬化させる方法等が挙げられる。
【００５９】
（接着層）
任意の接着層の構成材料は、密着性や平滑性を満足するものであれば特に限定されず、その具体例としては、ポリエステル系樹脂、アクリレート系樹脂、メラミン系樹脂、エポキシ系樹脂、ポリアミド系樹脂、塩化ビニル系樹脂、塩化ビニル酢酸ビニル共重合体系樹脂等が挙げられ、これらを１種単独で用いてもよく、２種以上を併用してもよい。
また、接着層の厚さは特に限定されず、密着性、平滑性、反射率等の観点から、０．０１〜５μｍであるのが好ましく、０．１〜２μｍであるのがより好ましい。
また、接着層の形成方法は特に限定されず、例えば、グラビアコート法、リバースコート法、ダイコート法、ブレードコーター、ロールコーター、エアナイフコーター、スクリーンコーター、バーコーター、カーテンコーター等、従来公知のコーティング方法が使用できる。
【００６０】
（バックコート層）
任意のバックコート層の形成材料は特に限定されず、例えば、ウレタン樹脂や、上述した表面被覆層に含有する樹脂等が挙げられる。
また、バックコート層の厚さは特に限定されず、０．５〜５０μｍであるのが好ましく、１〜３０μｍであるのがより好ましい。
また、バックコート層の形成方法は特に限定されず、例えば、上述した光硬化性樹脂や熱硬化性樹脂をバックコート層とする場合は、これらの樹脂を含有する硬化性組成物を上樹脂基材の裏面に塗布した後、紫外線照射による光硬化や加熱による加熱硬化する方法等が挙げられる。
【００６１】
〔支持部材〕
本発明の反射鏡が有する支持部材は、上述したフィルムミラーの周縁部を支持する枠形状の支持部材であって、フィルムミラーと接し、かつ、支持部材の開口面に対して水平方向外向きに凸状に湾曲した湾曲面を有し、湾曲面の曲率半径が８ｍｍ以上となる部材である。
ここで、支持部材の開口面と平行な断面における形状は特に限定されず、上述したフィルムミラーと同様、円形であっても多角形状であってもよく、フィルムミラーの張力の付与および調節が容易となる理由から、多角形状であるのが好ましく、矩形状（４角形状）であるのがより好ましい。
一方、支持部材の開口面と垂直な断面における形状（以下、「垂直断面形状」ともいう。）は、フィルムミラーと接する部分において、支持部材の開口面に対して水平方向外向きに凸状に湾曲し、その曲率半径が８ｍｍ以上となる湾曲面を有する。具体的には、図２に示すように、支持部材３は、フィルムミラー２と接する部分において、支持部材３の開口面３ａに対して水平方向外向きに凸状に湾曲した湾曲面３ｂを有し、湾曲面３ｂの曲率半径が８ｍｍ以上となるものである。
【００６２】
このような特定の曲率半径の湾曲面を有する支持部材を用いることにより、上述した所定の膜厚のフィルムミラーに対して反り量を小さく保ちながら張力を付与することができ、その結果、本発明の反射鏡の正反射性および集光特性も良好となる。
【００６３】
本発明においては、フィルムミラーの反り量がより小さくなり、反射鏡の集光特性がより良好となる理由から、上述したフィルムミラーの膜厚（０．１０〜０．３０ｍｍ）と支持部材における湾曲面の曲率半径（８ｍｍ以上）との比率（曲率半径／膜厚）が、８０以上であるのが好ましく、９０以上であるのがより好ましく、９０〜２６０であるのが更に好ましい。
【００６４】
また、本発明においては、フィルムミラーの反り量がより小さくなり、反射鏡の集光特性がより良好となる理由から、支持部材における湾曲面の曲率半径が１５ｍｍ以上であるのが好ましく、１５〜３０ｍｍであるのが好ましい。
【００６５】
更に、本発明においては、反射鏡の正反射性および集光特性がいずれもより良好となる理由から、支持部材の開口面と垂直な断面においてフィルムミラーと支持部材とが離れる点（図２および後述する図７においては出射点５で表される点）における支持部材の接線と、支持部材の開口面とのなす角（以下、「出射角度」という。）が、０°以上２０°以下であるのが好ましく、５〜１５°であるのがより好ましい。
【００６６】
以下に、支持部材の垂直断面形状について、図７（Ａ）〜（Ｆ）を用いて詳述する。
ここで、図７（Ａ）〜（Ｆ）に示す各タイプの断面図は、図１における切断面線Ｂ−Ｂからみた模式的な断面図の例であり、支持部材の垂直断面形状はこれらのタイプに限定されるものではない。
【００６７】
図７（Ａ）〜（Ｆ）に示す通り、支持部材の垂直断面形状は、上述した湾曲面を有するものであれば特に限定されず、（Ａ）に示すような湾曲部と矩形部（長方形）とからなる形状であってもよく、（Ｂ）および（Ｃ）に示すような湾曲面を含む円形であってもよく、（Ｄ）〜（Ｆ）に示すような湾曲部と矩形部（台形）とからなる形状であってもよい。
なお、後述する実施例で示すとおり、図７（Ａ）〜（Ｄ）のうち、図７（Ａ）〜（Ｃ）はいずれも出射角度が０°の例であり、図７（Ｄ）は出射角度θが１０°の例であり、図７（Ｅ）は出射角度θが１５°の例であり、図７（Ｆ）は出射角度θが３０°の例である。
【００６８】
支持部材を構成する材料は特に限定されず、その具体例としては、ステンレス鋼（ＳＵＳ）、アルミニウム、アルミニウム合金、チタンなどの金属材料；炭素繊維強化プラスチック、ポリエーテルエーテルケトン（ＰＥＥＫ）、ポリフェニレンスルフィド（ＰＰＳ）などの樹脂材料；等が挙げられる。
これらのうち、被着体の多くが金属材料であるため、被着体との接合の観点から、金属材料であるのが好ましく、ステンレス鋼またはアルミニウムであるのがより好ましい。
【００６９】
支持部材の厚み（図１−符号ｔ）は特に限定されず、１〜１０ｍｍであるのが好ましく、２〜５ｍｍであるのがより好ましい。
また、支持部材の構成部材（枠材）の幅（図１−符号ｗ）は特に限定されず、１０〜５０ｍｍであるのが好ましく、１５〜３０ｍｍであるのがより好ましい。
また、支持部材の全体の縦幅（長辺）（図１−符号Ｈ）は１００〜５０００ｍｍであるのが好ましく、横幅（短辺）（図１−符号Ｗ）は１００〜２０００ｍｍであるのが好ましく、縦幅と横幅の比率（縦／横）は１／１〜１０／１であるのが好ましい。
【００７０】
［反射鏡の作製方法］
本発明の反射鏡を作製する方法は特に限定されず、例えば、図１に示すように、支持部材３のサイズよりも大きいサイズのフィルムミラー２と支持部材３とを重ね合わせ、フィルムミラー２に対して黒矢印方向に張力を付与した状態で、フィルムミラー２の端部を破線矢印方向に折りたたみ、支持部材３と接合させることにより、作製することができる。
また、他の方法としては、支持部材よりもサイズ（Ｈ×Ｗ）が大きく、厚み（ｔ）が小さい仮固定用の枠材（仮枠材）に対して、粘着テープ等を用いて、ある程度のテンションを掛けた状態でフィルムミラーを仮固定した後、粘着剤を塗布した支持部材を仮固定されたフィルムミラーに垂直に張り合わせ、更に支持部材を仮枠材の枠内に押し込むことにより、フィルムミラーの周縁部が支持部材に接合された（接着した）反射鏡を作製することができる。
【００７１】
本発明においては、フィルムミラーの端部と支持部材との接合方法は特に限定されず、例えば、接着剤や粘着剤を用いて接着する方法、クリップを用いて両者を固定する方法等が挙げられる。
【００７２】
また、本発明においては、フィルムミラーの周縁部と支持部材との接合領域に、ソーラーリフレクター本体（太陽光追尾システム）等の被着体との接合に利用される貫通孔を少なくとも２個有しているのが好ましい。
このような貫通孔を利用することにより、ネジやビス等を用いて容易に支持部材と被着体とを係留（アンカーリング）させることができる。
【実施例】
【００７３】
以下に、実施例を挙げて本発明を具体的に説明する。ただし、本発明はこれらに限定されるものではない。
【００７４】
＜実施例１＞
（プライマー層の形成）
ＰＥＴ基材（厚み：５０μｍ、富士フイルム社製）上に、式（３）で表されるアクリルポリマーを含む溶液を、厚さ５００ｎｍになるようにスピンコート法により塗布し、８０℃にて５分乾燥して塗膜を得た。
【００７５】
【化３】
2014163990.tif 000005
【００７６】
ここで、式（３）中の数値は各ユニットの割合（ｍｏｌ％）を表す。
式（３）で表されるアクリルポリマーの合成方法は以下のとおりである。
２Ｌの三口フラスコに酢酸エチル１Ｌ、２−アミノエタノール１５９ｇを入れ、氷浴にて冷却をした。そこへ、２−ブロモイソ酪酸ブロミド１５０ｇを内温２０℃以下になるように調節して滴下した。その後、内温を室温（２５℃）まで上昇させて２時間反応させた。反応終了後、蒸留水３００ｍＬを追加して反応を停止させた。その後、酢酸エチル層を蒸留水３００ｍＬで４回洗浄後、硫酸マグネシウムで乾燥し、さらに酢酸エチルを留去することで原料Ａを８０ｇ得た。
次に、５００ｍＬの三口フラスコに、原料Ａ４７．４ｇ、ピリジン２２ｇ、酢酸エチル１５０ｍＬを入れて氷浴にて冷却した。そこへ、アクリル酸クロライド２５ｇを内温２０℃以下になるように調節して滴下した。その後、室温に上げて３時間反応させた。反応終了後、蒸留水３００ｍＬを追加し、反応を停止させた。その後、酢酸エチル層を蒸留水３００ｍＬで４回洗浄後、硫酸マグネシウムで乾燥し、さらに酢酸エチルを留去した。その後、カラムクロマトグラフィーにて、以下のモノマーＭ１を精製し２０ｇ得た。
【００７７】
【化４】
2014163990.tif 000006
【００７８】
５００ｍＬの三口フラスコに、Ｎ，Ｎ−ジメチルアセトアミド８ｇを入れ、窒素気流下６５℃まで加熱した。そこへ、上記で得たモノマーＭ１：１４．３ｇ、アクリロニトリル（東京化成工業（株）製）３．０ｇ、アクリル酸（東京化成製）６．５ｇ、Ｖ−６５（和光純薬製）０．４ｇのＮ，Ｎ−ジメチルアセトアミド８ｇ溶液を、４時間かけて滴下した。滴下終了後、更に３時間撹拌した。その後、Ｎ，Ｎ−ジメチルアセトアミド４１ｇを足し、室温まで反応溶液を冷却した。上記の反応溶液に、４−ヒドロキシＴＥＭＰＯ（東京化成製）０．０９ｇ、ＤＢＵ５４．８ｇを加え、室温で１２時間反応を行った。その後、反応溶液に７０質量％メタンスルホン酸水溶液５４ｇを加えた。反応終了後、水で再沈を行い、固形物を取り出し、式（３）で表されるアクリルポリマー（重量平均分子量５．３万）を１２ｇ得た。
【００７９】
また、式（３）で表されるアクリルポリマーを含む溶液の調製法は以下のとおりである。
式（３）で表されるアクリルポリマー（７質量部）、１−メトキシ−２−プロパノール（７４質量部）、水（１９質量部）の割合で混合し、さらにこの混合溶液に対して、光重合開始剤（エサキュアＫＴＯ−４６、ランベルディー社製）（０．３５質量部）を添加して、攪拌混合し、式（３）で表されるアクリルポリマーを含む溶液を得た。
【００８０】
上記塗膜に対して、三永電機製のＵＶ露光機（型番：ＵＶＦ−５０２Ｓ、ランプ：ＵＸＭ−５０１ＭＤ）を用いて、２５４ｎｍの波長で１０００ｍＪ／ｃｍ2の積算露光量にて照射を行い、プライマー層（厚み：５００ｎｍ）を形成した。
なお、プライマー層から未反応のポリマーを除去するために現像を行った。具体的には、上記プライマー層付きＰＥＴ支持体を１ｗｔ％炭酸水素ナトリウム水溶液中に５分間浸漬した。その後純水で洗浄した。
【００８１】
（金属反射層の形成）
次に、プライマー層付きＰＥＴ支持体を１ｗｔ％硝酸銀水溶液中に５分間浸漬し、その後純水で洗浄して、無電解めっき触媒前駆体（銀イオン）が付与されたプライマー層付きＰＥＴ支持体を得た。
さらに、得られたプライマー層付き樹脂基材を、０．１４ｗｔ％のＮａＯＨと０．２５ｗｔ％のホルマリンとを含むアルカリ水溶液（ｐＨ１２．５）（還元剤に該当）に１分間浸漬し、その後純水で洗浄して、還元金属（銀）が付与されたプライマー層付きＰＥＴ支持体を得た。
【００８２】
次に、還元金属（銀）が付与されたプライマー層に対して、以下の電気めっき処理を行い、プライマー層上に厚み２００ｎｍの金属（銀）反射層を形成した。
電気めっき液として、ダインシルバーブライトＰＬ５０（大和化成社製）を用い、８Ｍ水酸化カリウムによりｐＨ９．０に調整した。還元金属を表面にもつプライマー層付きＰＥＴ支持体を、電気めっき液に浸漬し、０．５Ａ／ｄｍ2にて１５秒間めっきし、その後、純水で１分間掛け流しにより洗浄した。
【００８３】
（表面被覆層の形成）
次に、金属反射層上にウレタン接着剤（東洋インキ製造社製、商品名：ＬＩＳ８２５、ＬＣＲ９０１）を塗布して、５分間乾燥処理を行い、接着層（厚み：８μｍ）を製造した。
その後、表面被覆層として、ＰＭＭＡ基板（三菱レイヨン社製、ＨＢＳ００６、厚み：５０μｍ）を接着層上に貼り合わせて、フィルムミラーを作製した。
下記第１表中に、作製したフィルムミラーのサイズ、膜厚、樹脂基材の種類、反射層の種類および表面被覆層の種類を示す。なお、下記第１表中、サイズにおける「□７００ｍｍ」とは、７００ｍｍ×７００ｍｍ四方のことを表す。
【００８４】
（反射鏡の製造）
まず、作製したフィルムミラーを仮固定用の枠材（サイズ：７００ｍｍ×７００ｍｍ四方、幅：２５ｍｍ、厚み：５ｍｍ）に粘着テープを用いてある程度のテンションを掛けた状態で仮固定する。
次いで、アルミニウム（Ａ５０５２）製の枠状の支持部材（サイズ：５００ｍｍ×５００ｍｍ四方、幅：２５ｍｍ、厚み：１０ｍｍ、垂直断面形状：図７（Ａ）、出射角度：０°、曲率半径：９ｍｍ）の枠表面に粘着剤（ファインタック、ＤＩＣ社製）を塗布した。
その後、支持部材の粘着剤の塗布面を、仮固定用の枠材（仮枠材）に仮固定したフィルムミラーに対して垂直に貼り合わせ、更に仮枠材の枠内に支持部材を押し込むことにより、反射鏡を作製した。
下記第１表中に、使用した支持部材のサイズ、垂直断面形状、出射角度および曲率半径を示し、また、フィルムミラーの膜厚と支持部材の曲率半径との比率（曲率半径／膜厚）、および、フィルムミラーと支持部材との接合方法を示す。なお、下記第１表中、サイズにおける「□５００ｍｍ」とは、５００ｍｍ×５００ｍｍ四方のことを表す。
【００８５】
＜実施例２＞
ＰＥＴ基材の厚みを１５０μｍに変更してフィルムミラーの膜厚を０．２１ｍｍとした以外は、実施例１と同様の方法により、反射鏡を製造した。
【００８６】
＜実施例３＞
ＰＥＴ基材の厚みを２２０μｍに変更してフィルムミラーの膜厚を０．２８ｍｍとした以外は、実施例１と同様の方法により、反射鏡を製造した。
【００８７】
＜実施例４＞
プライマー層を形成せず、以下に示す方法で形成した金属反射層を用いた以外は、実施例２と同様の方法により、反射鏡を製造した。
（金属反射層の形成）
ＰＥＴ基材（厚み：１５０μｍ、富士フイルム社製）上に、スパッタリング法（ＰＶＤ）を用いて、ＴｉＯ2を６５ｎｍ、ＳｉＯ2を１１０ｎｍ、交互に形成し、ＴｉＯ2が８層、ＳｉＯ2が７層の金属反射層を形成した。
【００８８】
＜実施例５＞
アルミニウム（Ａ５０５２）製の枠状の支持部材（サイズ：５００ｍｍ×５００ｍｍ四方、幅：２５ｍｍ、厚み：１０ｍｍ、垂直断面形状：図７（Ａ）、出射角度：０°、曲率半径：９ｍｍ）に代えて、ステンレス（ＳＵＳ３０４）製の枠状の支持部材（サイズ：５００ｍｍ×５００ｍｍ、幅：２５ｍｍ、厚み：１０ｍｍ、垂直断面形状：図７（Ａ）、出射角度：０°、曲率半径：９ｍｍ）を用いた以外は、実施例２と同様の方法により、反射鏡を製造した。
【００８９】
＜実施例６＞
アルミニウム（Ａ５０５２）製の枠状の支持部材（サイズ：５００ｍｍ×５００ｍｍ四方、幅：２５ｍｍ、厚み：１０ｍｍ、垂直断面形状：図７（Ａ）、出射角度：０°、曲率半径：９ｍｍ）に代えて、アルミニウム（Ａ５０５２）製の枠状の支持部材（サイズ：５００ｍｍ×５００ｍｍ四方、幅：２５ｍｍ、厚み：１０ｍｍ、垂直断面形状：図７（Ｂ）、出射角度：０°、曲率半径：１８ｍｍ）を用いた以外は、実施例１と同様の方法により、反射鏡を製造した。
【００９０】
＜実施例７＞
ＰＥＴ基材の厚みを１５０μｍに変更してフィルムミラーの膜厚を０．２１ｍｍとした以外は、実施例６と同様の方法により、反射鏡を製造した。
【００９１】
＜実施例８＞
ＰＥＴ基材の厚みを２２０μｍに変更してフィルムミラーの膜厚を０．２８ｍｍとした以外は、実施例６と同様の方法により、反射鏡を製造した。
【００９２】
＜実施例９＞
アルミニウム（Ａ５０５２）製の枠状の支持部材（サイズ：５００ｍｍ×５００ｍｍ四方、幅：２５ｍｍ、厚み：１０ｍｍ、垂直断面形状：図７（Ａ）、出射角度：０°、曲率半径：９ｍｍ）に代えて、アルミニウム（Ａ５０５２）製の枠状の支持部材（サイズ：５００ｍｍ×５００ｍｍ四方、幅：２５ｍｍ、厚み：１０ｍｍ、垂直断面形状：図７（Ｃ）、出射角度：０°、曲率半径：２８ｍｍ）を用いた以外は、実施例１と同様の方法により、反射鏡を製造した。
【００９３】
＜実施例１０＞
ＰＥＴ基材の厚みを１５０μｍに変更してフィルムミラーの膜厚を０．２１ｍｍとした以外は、実施例９と同様の方法により、反射鏡を製造した。
【００９４】
＜実施例１１＞
ＰＥＴ基材の厚みを２２０μｍに変更してフィルムミラーの膜厚を０．２８ｍｍとした以外は、実施例９と同様の方法により、反射鏡を製造した。
、反射鏡を製造した。
【００９５】
＜実施例１２＞
アルミニウム（Ａ５０５２）製の枠状の支持部材（サイズ：５００ｍｍ×５００ｍｍ四方、幅：２５ｍｍ、厚み：１０ｍｍ、垂直断面形状：図７（Ａ）、出射角度：０°、曲率半径：９ｍｍ）に代えて、アルミニウム（Ａ５０５２）製の枠状の支持部材（サイズ：５００ｍｍ×５００ｍｍ四方、幅：２５ｍｍ、厚み：１０ｍｍ、垂直断面形状：図７（Ｄ）、出射角度：１０°、曲率半径：１８ｍｍ）を用いた以外は、実施例２と同様の方法により、反射鏡を製造した。
【００９６】
＜実施例１３＞
アルミニウム（Ａ５０５２）製の枠状の支持部材（サイズ：５００ｍｍ×５００ｍｍ四方、幅：２５ｍｍ、厚み：１０ｍｍ、垂直断面形状：図７（Ａ）、出射角度：０°、曲率半径：９ｍｍ）に代えて、アルミニウム（Ａ５０５２）製の枠状の支持部材（サイズ：５００ｍｍ×５００ｍｍ四方、幅：２５ｍｍ、厚み：１０ｍｍ、垂直断面形状：図７（Ｅ）、出射角度：１７°、曲率半径：１８ｍｍ）を用いた以外は、実施例２と同様の方法により、反射鏡を製造した。
【００９７】
＜実施例１４＞
アルミニウム（Ａ５０５２）製の枠状の支持部材（サイズ：５００ｍｍ×５００ｍｍ四方、幅：２５ｍｍ、厚み：１０ｍｍ、垂直断面形状：図７（Ａ）、出射角度：０°、曲率半径：９ｍｍ）に代えて、アルミニウム（Ａ５０５２）製の枠状の支持部材（サイズ：５００ｍｍ×５００ｍｍ四方、幅：２５ｍｍ、厚み：１０ｍｍ、垂直断面形状：図７（Ｆ）、出射角度：３０°、曲率半径：１８ｍｍ）を用いた以外は、実施例２と同様の方法により、反射鏡を製造した。
【００９８】
＜比較例１＞
ＰＥＴ基材の厚みを３５０μｍに変更してフィルムミラーの膜厚を０．４１ｍｍとした以外は、実施例１と同様の方法により、反射鏡を製造した。
【００９９】
＜比較例２＞
アルミニウム（Ａ５０５２）製の枠状の支持部材（サイズ：５００ｍｍ×５００ｍｍ四方、幅：２５ｍｍ、厚み：１０ｍｍ、垂直断面形状：図７（Ａ）、出射角度：０°、曲率半径：９ｍｍ）に代えて、アルミニウム（Ａ５０５２）製の枠状の支持部材（サイズ：５００ｍｍ×５００ｍｍ四方、幅：２５ｍｍ、厚み：１０ｍｍ、垂直断面形状：図７（Ａ）、出射角度：０°、曲率半径：６ｍｍ）を用いた以外は、実施例２と同様の方法により、反射鏡を製造した。
【０１００】
＜比較例３＞
支持部材を用いず、実施例２で作製したフィルムミラーの樹脂基材側に粘着剤（ファインタック、ＤＩＣ社製）を塗布し、被着体（ＳＵＳ３０４）と接合させた。
【０１０１】
作製した各反射鏡（比較例３においてはフィルムミラーをいう。以下、同様。）について、反り量、正反射性、集光特性および耐熱性を以下に示す方法に評価し、それらの結果を下記第１表に示す。なお、比較例３については、支持部材がないため、反り量については測定せず、下記第１表においては「−」と表記している。
【０１０２】
＜反り量＞
作製した各反射鏡の反り量（図２においては符号Ｃ）を測定した。なお、測定は、反射鏡の側面をＣＣＤカメラで撮影（ピクセルサイズ：２．５μｍ×２．５μｍ）し、その撮影画像から反り量を算出した。
また、以下の基準にしたがって評価した。
ＡＡ：反り量が２０μｍ未満
Ａ：反り量が２０μｍ以上７５μｍ未満
Ｂ：反り量が７５μｍ以上１００μｍ未満
Ｃ：反り量が１００μｍ以上
【０１０３】
＜正反射性（拡散成分比率）＞
作製した各反射鏡の正反射性の評価は、全反射光に対する拡散成分のエネルギー比率を算出して行った。
具体的には、光源用ＬＥＤから反射鏡上に光を照射させ、その反射光をレンズを通して、ＣＣＤイメージセンサに画像として受光させ、得られた画像における正反射成分と拡散成分との合計面積中の拡散成分の占める割合から算出した。
また、以下の基準にしたがって評価した。
ＡＡ：拡散成分比率が２．０％未満
Ａ：拡散成分比率が２．０％以上５．０％未満
Ｂ：拡散成分比率が５．０％以上１０．０％未満
Ｃ：拡散成分比率が１０．０％以上
【０１０４】
＜集光特性＞
作製した各反射鏡の集光特性の評価は、反射鏡で反射した太陽光の光量（エネルギー）をフォトダイオードで計測した。
具体的には、図８に示すように、受光板２０の表面にフォトダイオード（図示せず）を正方格子状に１０ｃｍ間隔で計２５点（５×５）設置し、光量の平均値を算出した。なお、図８に示すように、受光板２０と反射鏡１との距離は３０ｍとし、太陽光（入射光）と反射鏡１との角度、反射鏡１と反射光（受光板２０）の角度はそれぞれ１０°とした。
また、以下の基準にしたがって評価した。
ＡＡ：太陽光エネルギーの９５％以上
Ａ：太陽光エネルギーの９０％以上９５％未満
Ｂ：太陽光エネルギーの８０％以上９０％未満
Ｃ：太陽光エネルギーの８０％未満
【０１０５】
＜耐熱性（温度サイクル）＞
作製した各反射鏡の温度サイクルは、−４０℃の条件下での３０分放置と６５℃条件下での３０分放置とを３０００回繰り返した後のフィルムミラーの皺、うねり、剥がれ等の面状故障を観察し、以下の基準にしたがって評価した。
ＡＡ：サイクル数を２倍の６０００回に増やしても面状故障が発生しない。
Ａ：面状故障が発生しない。
Ｂ：面状故障が僅かに発生する。
Ｃ：フィルムミラーと支持部材との剥がれが一部領域で発生する。
Ｄ：面状故障が顕著に発生する。
【０１０６】
【表１】
2014163990.tif 000007
【０１０７】
【表２】
2014163990.tif 000008
【０１０８】
【表３】
2014163990.tif 000009
【０１０９】
第１表に示す結果から、支持部材を用いずに、フィルムミラーを直接被着体と接合した反射鏡は、耐熱性に劣り、正反射性および集光特性も劣ることが分かった（比較例３）。
また、フィルムミラーの膜厚が０．３０ｍｍより厚い反射鏡は、耐熱性に劣り、更に、フィルムミラーの反り量が大きくなり、正反射性および集光特性も劣ることが分かった（比較例１）。
また、所定の膜厚を有するフィルムミラーを用いた場合であっても、曲率半径が小さい支持部材を用いた反射鏡は、耐熱性に劣り、更に、フィルムミラーの反り量が大きくなり、正反射性および集光特性も劣ることが分かった（比較例２）。
これに対し、所定の膜厚を有するフィルムミラーと特定の曲率半径の湾曲面を所定の位置に有する支持部材とを具備する反射鏡は、いずれも耐熱性に優れ、かつ、フィルムミラーの反り量が小さく、正反射性および集光特性に優れることが分かった（実施例１〜１４）。
特に、フィルムミラーの膜厚と支持部材における湾曲面の曲率半径との比率（曲率半径／膜厚）が８０以上となる実施例１、６、７および９〜１４は、フィルムミラーの反り量がより小さくなり、反射鏡の集光特性がより良好となることが分かった。
同様に、支持部材における湾曲面の曲率半径が１５ｍｍ以上となる実施例６〜１４は、フィルムミラーの反り量がより小さくなり、反射鏡の集光特性がより良好となることが分かった。
【符号の説明】
【０１１０】
１  反射鏡
２  フィルムミラー
３  支持部材
３ａ  開口面
３ｂ  湾曲面
５  射出点
１０  フィルムミラー
２０  受光板
１１  樹脂基材
１２  金属反射層
１３  表面被覆層
１００  フィルムミラー
１０１  第１の表面被覆層
１０２  第１の金属反射層
１０３  樹脂基材
１０４  第２の金属反射層
１０５  第２の表面被覆層
１０６  第１の樹脂基材
１０７  金属反射層
１０８  第２の樹脂基材
【図１】
2014163990.tif 000010
【図２】
2014163990.tif 000011
【図３】
2014163990.tif 000012
【図４】
2014163990.tif 000013
【図５】
2014163990.tif 000014
【図６】
2014163990.tif 000015
【図７】
2014163990.tif 000016
【図８】
2014163990.tif 000017